СТАЛЬНОЙ ЛИСТ ДЛЯ ГОРЯЧЕЙ ШТАМПОВКИ, СПОСОБ ЕГО ПРОИЗВОДСТВА И ГОРЯЧЕШТАМПОВАННЫЙ СТАЛЬНОЙ МАТЕРИАЛ

1. Стальной лист для горячей штамповки, который имеет химический состав:
C: от 0,18до 0,26 мас.%;
Si: больше, чем 0,02 и не больше чем 0,05 мас.%;
Mn: от 1,0 до 1,5 мас.%;
P: 0,03 мас.% или меньше;
S: 0,02 мас.% или меньше;
Al: от 0,001 до 0,5 мас.%;
N: 0,1 мас.% или меньше;
O: от 0,0010 до 0,020 мас.%;
Cr: от 0 до 2,0 мас.%;
Mo: от 0 до 1,0 мас.%;
V: от 0 до 0,5 мас.%;
W: от 0 до 0,5 мас.%;
Ni: от 0 до 5,0 мас.%;
B: от 0 до 0,01 мас.%;
Ti: от 0 до 0,5 мас.%;
Nb: от 0 до 0,5 мас.%;
Cu: от 0 до 1,0 мас.% и
остаток, состоящий из железа и примесей, причем
концентрация содержащих марганец включений составляет не меньше чем 0,010 и меньше чем 0,25 мас.%, а численное отношение оксида марганца к включениям, имеющим максимальную длину от 1,0 до 4,0 мкм, составляет 10,0% или больше.
2. Стальной лист по п. 1, в котором химический состав включает в себя один или более элементов, выбранных из группы, состоящей из
Cr: от 0,01 до 2,0 мас.%;
Mo: от 0,01 до 1,0 мас.%;
V: от 0,01 до 0,5 мас.%;
W: от 0,01 до 0,5 мас.%;
Ni: от 0,01 до 5,0 мас.% и
B: от 0,0005 до 0,01 мас.%.
3. Стальной лист по п. 1, в котором химический состав включает в себя один или более элементов, выбранных из группы, состоящей из
Ti: от 0,001 до 0,5 мас.%;
Nb: от 0,001 до 0,5 мас.%; и
Cu: от 0,01 до 1,0 мас.%.
4. Стальной лист по п. 1, который имеет на своей поверхности алюминиевый слой, сформированный путем погружения в горячий расплав, имеющий толщину 50 мкм или меньше.
5. Стальной лист по п. 1, который имеет на своей поверхности слой цинкового покрытия, сформированный путем погружения в горячий расплав, имеющий толщину 30 мкм или меньше.
6. Стальной лист по п. 1, который имеет на своей поверхности легированный слой цинкового покрытия, сформированный путем погружения в горячий расплав, имеющий толщину 45 мкм или меньше.
7. Способ производства стального листа для горячей штамповки, включающий в себя:
стадию горячей прокатки стальной заготовки, имеющей химический состав:
C: от 0,18 до 0,26 мас.%;
Si: больше чем 0,02 и не больше чем 0,05 мас.%;
Mn: от 1,0 до 1,5 мас.%;
P: 0,03 мас.% или меньше;
S: 0,02 мас.% или меньше;
Al: от 0,001 мас.% до 0,5 мас.%;
N: 0,1 мас.% или меньше;
O: от 0,0010 до 0,020 мас.%;
Cr: от 0 до 2,0 мас.%;
Mo: от 0 до 1,0 мас.%;
V: от 0 до 0,5 мас.%;
W: от 0 до 0,5 мас.%;
Ni: от 0 до 5,0 мас.%;
B: от 0 до 0,01 мас.%;
Ti: от 0 до 0,5 мас.%;
Nb: от 0 до 0,5 мас.%;
Cu: от 0 до 1,0 мас.% и
остаток, состоящий из железа и примесей, и
намотку стальной заготовки при температуре 690єC или выше для формирования горячекатаного стального листа; и
стадию холодной прокатки горячекатаного стального листа со степенью обжатия 10-90% с тем, чтобы сформировать холоднокатаный стальной лист.
8. Способ по п. 7, в котором химический состав включает в себя один или более элементов, выбранных из группы, состоящей из Cr: от 0,01 до 2,0 мас.%; Mo: от 0,01 до 1,0 мас.%; V: от 0,01 до 0,5 мас.%; W: от 0,01 до 0,5 мас.%; Ni: от 0,01 до 5,0 мас.% и B: от 0,0005 до 0,01 мас.%.
9. Способ по п. 7, в котором химический состав включает в себя один или более элементов, выбранных из группы, состоящей из Ti: от 0,001 до 0,5 мас.%; Nb: от 0,001 до 0,5 мас.% и Cu: от 0,01 до 1,0 мас.%.
10. Способ производства стального листа для горячей штамповки, в котором стальной лист для горячей штамповки, полученный способом производства по любому из п.п. 7-9, погружается в ванну с горячим расплавом алюминия для того, чтобы сформировать на поверхности стального листа алюминиевый слой.
11. Способ производства стального листа для горячей штамповки, в котором стальной лист для горячей штамповки, полученный способом производства по любому из п.п. 7-9, погружается в ванну горячего цинкования для того, чтобы сформировать на поверхности стального листа слой цинкового покрытия.
12. Способ производства стального листа для горячей штамповки, в котором стальной лист для горячей штамповки, полученный способом производства по любому из п.п. 7-9, погружается в ванну горячего цинкования, а затем нагревается при температуре 600єC или ниже для того, чтобы сформировать на поверхности стального листа легированный слой цинкового покрытия.
13. Горячештампованный стальной материал, имеющий следующий химический состав:
C: от 0,18 до 0,26 мас.%;
Si: больше чем 0,02 и не больше чем 0,05 мас.%;
Mn: от 1,0 до 1,5 мас.%;
P: 0,03 мас.% или меньше;
S: 0,02 мас.% или меньше;
Al: от 0,001 до 0,5 мас.%;
N: 0,1 мас.% или меньше;
O: от 0,0010 до 0,020 мас.%;
Cr: от 0 до 2,0 мас.%;
Mo: от 0 до 1,0 мас.%;
V: от 0 до 0,5 мас.%;
W: от 0 до 0,5 мас.%;
Ni: от 0 до 5,0 мас.%;
B: от 0 до 0,01 мас.%;
Ti: от 0 до 0,5 мас.%;
Nb: от 0 мдо 0,5 мас.%;
Cu: от 0 до 1,0 мас.% и
остаток, состоящий из железа и примесей, причем
концентрация содержащих марганец включений составляет не меньше чем 0,010 и меньше чем 0,25 мас.%, а численное отношение оксида марганца к включениям, имеющим максимальную длину от 1,0 до 4,0 мкм, составляет 10,0% или больше.
14. Горячештампованный стальной материал по п. 13, в котором химический состав включает в себя один или более химических элементов, выбранных из группы, состоящей из Cr: от 0,01 до 2,0 мас.%; Mo: от 0,01 до 1,0 мас.%; V: от 0,01 до 0,5 мас.%; W: от 0,01 до 0,5 мас.%; Ni: от 0,01 до 5,0 мас.% и B: от 0,0005 до 0,01 мас.%.
15. Горячештампованный стальной материал по п. 13 или 14, в котором химический состав включает в себя один или более химических элементов, выбранных из группы, состоящей из Ti: от 0,001 до 0,5 мас.%; Nb: от 0,001 до 0,5 мас.% и Cu: от 0,01 до 1,0 мас.%.